(57)【特許請求の範囲】
【請求項１】
表面に圧縮応力層が形成された化学強化ガラスの衝撃試験方法であって、
前記化学強化ガラスを基台上に配置し、前記圧縮応力層の深さ以上の大きさの研磨材を含むサンドペーパーの擦り面に前記化学強化ガラスの一面を接触させた状態で、衝撃物を上方から落下させる化学強化ガラスの衝撃試験方法。
【請求項２】
前記サンドペーパーは、前記化学強化ガラスの上方に配置する請求項１に記載の化学強化ガラスの衝撃試験方法。
【請求項３】
前記サンドペーパーの擦り面に接触しない前記化学強化ガラスの他面に、飛散防止フィルムを張る請求項１又は２に記載の化学強化ガラスの衝撃試験方法。 
【発明の詳細な説明】
【技術分野】
【０００１】
本発明は、化学強化により圧縮応力層が形成された化学強化ガラスの衝撃試験方法に関する。 
【背景技術】
【０００２】
近年、携帯電話、携帯情報端末（ＰＤＡ）等のフラットパネルディスプレイ装置において、ディスプレイの保護ならびに美観を高めるために、画像表示部分よりも広い領域となるように薄い板状のカバーガラスをディスプレイの前面に配置することが行なわれている。このようなフラットパネルディスプレイ装置に対しては、軽量・薄型化が要求されており、そのため、ディスプレイ保護用に使用されるカバーガラスも薄くすることが要求されている。しかし、カバーガラスの厚さを薄くしていくと、強度が低下し、使用中または携帯中の落下などによりカバーガラス自身が割れてしまうことがあり、ディスプレイ装置を保護するという本来の役割を果たすことができなくなるという問題があった。【０００３】
このため従来のカバーガラスは、ガラス板を化学強化することで表面に圧縮応力層を形成しカバーガラスの耐傷性を高めていた（例えば、特許文献１）。【０００４】
しかしながら、ユーザーがフラットパネルディスプレイ装置を誤って落下させた場合などカバーガラスに衝撃を与えた際に、化学強化したカバーガラスであっても、圧縮応力層を突き抜ける傷を起点にガラスが比較的遅い速度で割れるスロークラックが生じることがある。（以下、このようなガラスの割れ方をスロークラック割れと呼ぶ。）
【先行技術文献】
【特許文献】
【０００５】
【特許文献１】日本国特開２０１１−１０５５９８号公報
【発明の概要】
【発明が解決しようとする課題】
【０００６】
これまで、上記のようなスロークラック割れに対する研究及びスロークラック割れに強いカバーガラスの開発に当たり、スロークラック割れを再現することは非常に難しかった。具体的には、フラットパネルディスプレイ装置を組み立てた後、それらを相当数、地面などに落下させて破壊し、それら割れたガラスを評価して、偶然的にスロークラック割れを起こしたガラスを抽出する必要があった。【０００７】
しかしながら、実際の製品であるフラットパネルディスプレイ装置を地面に落下させてスロークラック割れを再現することは、効率が悪いばかりかフラットパネルディスプレイ装置自体を無駄にしてしまうこととなる。従って、フラットパネルディスプレイ装置が製品となる前の段階で、化学強化ガラスにスロークラック割れを再現させることが望まれていた。【０００８】
そこで、本発明は、化学強化ガラスにスロークラック割れを再現させることが可能な化学強化ガラスの衝撃試験方法を提供することを目的とする。 
【課題を解決するための手段】
【０００９】
本発明者らは、スロークラック割れについて調査、研究を進める上で、スロークラック割れのメカニズムについて解明し、本発明に至った。【００１０】
本発明は、以下の態様を提供するものである。
（１）  表面に圧縮応力層が形成された化学強化ガラスの衝撃試験方法であって、
前記化学強化ガラスを基台上に配置し、前記圧縮応力層の深さ以上の大きさの研磨材を含むサンドペーパーの擦り面に前記化学強化ガラスの一面を接触させた状態で、衝撃物を上方から落下させる化学強化ガラスの衝撃試験方法。
（２）  前記サンドペーパーは、前記化学強化ガラスの上方に配置する（１）に記載の化学強化ガラスの衝撃試験方法。
（３）  前記サンドペーパーの擦り面に接触しない前記化学強化ガラスの他面に、飛散防止フィルムを張る（１）又は（２）に記載の化学強化ガラスの衝撃試験方法。
【発明の効果】
【００１１】
上記（１）に記載の化学強化ガラスの衝撃試験方法によれば、フラットパネルディスプレイ装置で発生するスロークラック割れを再現することができ、これにより、フラットパネルディスプレイ装置自体を実際に落下させなくても、化学強化ガラスのみでスロークラック割れを発生させることができ、新たな硝材の開発などに利用することができる。また、安価で容易に入手することができるサンドペーパーを用いることで、衝撃試験のコストを削減することができる。【００１２】
また、上記（２）に記載の化学強化ガラスの衝撃試験方法によれば、フラットパネルディスプレイ装置が地面に落下した状態に近い状態を作り出すことができ、スロークラック割れの再現性を向上させることができる。【００１３】
また、上記（３）に記載の化学強化ガラスの衝撃試験方法によれば、割れた化学強化ガラスの観察が容易となる。
【図面の簡単な説明】
【００２１】
【図１】図１はフラットパネルディスプレイ装置が落下した際にカバーガラスにスロークラック割れが発生する状況を示す模式図である。
【図２】図２（ａ）はスロークラック割れが発生するときの破壊起点を示す模式図であり、図２（ｂ）は図２（ａ）の破壊起点から発生したクラックを示す模式図である。
【図３】図３（ａ）はスロークラック割れが発生したフラットパネルディスプレイ装置の写真を示す図であり、図３（ｂ）は破壊起点を上方から見た拡大写真を示す図、図３（ｃ）は破壊起点を側方から見た写真を示す図である。
【図４】図４は図３（ｃ）の破断面を模式的に示す図である。
【図５】図５は非スロークラック割れが発生したカバーガラスの破壊起点を側方から見た写真を示す図である。
【図６】図６は図５の破断面を模式的に示す図である。
【図７】図７は第１実施形態のスロークラック割れの再現方法の模式図である。
【図８】図８（ａ）は図７のスロークラック割れの再現方法において化学強化ガラスの割れが発生するときの破壊起点を示す模式図であり、図８（ｂ）は図８（ａ）の破壊起点から発生したクラックを示す模式図である。
【図９】図９は変形例のスロークラック割れの再現方法の模式図である。
【図１０】図１０（ａ）は図９のスロークラック割れの再現方法において化学強化ガラスの割れが発生するときの破壊起点を示す模式図であり、図１０（ｂ）は図１０（ａ）の破壊起点から発生したクラックを示す模式図である。
【図１１】図１１は第２実施形態のスロークラック割れの再現方法の模式図である。
【図１２】図１２（ａ）はＰ３０のサンドペーパーの拡大写真を示す図であり、図１２（ｂ）はアスファルト・コンクリートの拡大写真を示す図であり、図１２（ｃ）はＰ３０のサンドペーパー先端の角度分布と砂の先端の角度分布を示すグラフである。
【図１３】図１３（ａ）〜（ｃ）は実施例１〜３における割れた化学強化ガラスの写真を示す図である。
【図１４】図１４は実施例１における破壊起点を側方から見た写真を示す図である。
【図１５】図１５（ａ）〜（ｅ）は実施例４〜７及び比較例１における割れた化学強化ガラスの写真を示す図である。
【図１６】図１６は実施例４における破壊起点を側方から見た写真を示す図である。
【図１７】図１７はＰ３０（Ｄ３：７１０μｍ）のサンドペーパーを用いたスロークラック割れの再現方法における割れた化学強化ガラスの写真である。
【図１８】図１８はＰ１００（Ｄ３：１８０μｍ）のサンドペーパーを用いたスロークラック割れの再現方法における割れた化学強化ガラスの写真である。
【発明を実施するための形態】
【００２２】
以下、本発明の化学強化ガラスの割れ再現方法について説明するが、先ず、本発明者らの見出した、フラットパネルディスプレイ装置を落下させたときに発生するスロークラック割れのメカニズムについて説明する。
図１はフラットパネルディスプレイ装置が落下した際にカバーガラスにスロークラック割れが発生する状況を示す模式図、図２（ａ）はスロークラック割れが発生するときの破壊起点を示す模式図、図２（ｂ）は図２（ａ）の破壊起点から発生したクラックを示す模式図、図３（ａ）はスロークラック割れが発生したフラットパネルディスプレイ装置の写真を示す図、図３（ｂ）は破壊起点を上方から見た拡大写真を示す図、図３（ｃ）は破壊起点を側方から見た写真を示す図である。
【００２３】
フラットパネルディスプレイ装置は、画像表示部を囲うように略矩形状のフレームが設けられ、カバーガラスがフレーム上に支持されている。図１に示すように、フラットパネルディスプレイ装置が地面（アスファルト・コンクリート）に落下して、カバーガラス２が下に向いた状態でアスファルト・コンクリート３中の小石４上の砂５等に接触すると、破壊起点Ｏに圧縮応力が作用しその周りに引張応力が作用する（図２（ａ））。続いて、破壊起点Ｏには引張応力が作用しクラックＣが伸びて、カバーガラス２が割れる（図２（ｂ））。なお、破壊起点は、カバーガラスの中央部に発生することもあるが、フレームによりカバーガラスの撓みが拘束されるため、フレームに支持された領域の一部に発生することが多い。
【００２４】
このときのカバーガラス２の割れは、図３（ｃ）の破断面から明らかなように、圧縮応力層の深さより深い傷が破壊起点となっている。図３（ａ）及び（ｂ）では、破壊起点から一本のクラックが延びてカバーガラスが２つに割れている。この図３（ｃ）に示す破断面をさらに観察すると、圧縮応力層の深さより深い破壊起点の回りには、鏡のように滑らかな鏡面半径（mirror radius）の長い鏡面（mirror）が見られる。
【００２５】
図４は、図３（ｃ）の破断面を模式的に示す図である。破断面には、破壊の過程、すなわち、破壊起点、破壊の進行方向、破壊が緩やかに進んだか、急速に進んだかなどの要因が反映される。このスロークラック割れの破断面解析によれば、鏡面半径（mirror radius）の長い鏡面は小さな応力により破壊が進行したことを意味しており、このような滑らかな破断面は、クラックがゆっくり音速に比べてずっと遅い速度で成長したことを意味している。従って、図３（ｃ）の破断面によれば、カバーガラスには、圧縮応力層の深さより深い起点が形成された後、クラックがゆっくり成長し、小さな応力で破壊が進行したことが分かる。このようなスロークラック割れにより割れたカバーガラスは、割れ破片が数ピース〜(場合によっては)数十ピースになる。典型的には、２ピースから２０ピースであり、図３（ａ）及び（ｂ）に示す破壊起点から一本のクラックが延びてカバーガラスが２つに割れた例は、スロークラック割れの象徴的な例である。
【００２６】
スロークラック割れであるか否かは、よりミクロには次のようにして判別される。まず、破壊起点がわかるようなものでなければスロークラック割れとはいえない。また、その破壊起点付近を観察して圧縮応力層を突き抜けるような傷すなわち圧縮応力層深さ（いわゆるＤＯＬ）よりも深い傷が破壊起点であることが確認された場合はスロークラック割れである。また、鏡面半径が長く、破面断面が鏡面でありミストやハックルが認められない場合はスロークラック割れである。
【００２７】
上述したように、スロークラック割れを再現することは非常に難しく、カバーガラスのみを地面に落下させても、偶然にスロークラック割れが発生することがあるとしても再現性が得られない。即ち、スロークラック割れではない割れ方（以下、非スロークラック割れとも呼ぶ。）をする場合が多く発生し、カバーガラスが無駄になってしまう。
【００２８】
スロークラック割れと対比する、非スロークラック割れとして、ヌープ圧子をガラス表面に押し込んで生じたカバーガラスの割れについて説明する。図５は、非スロークラック割れによるカバーガラスの破壊起点を側方から見た写真を示す図であり、図６は図５の破断面を模式的に示す図である。
【００２９】
この非スロークラック割れの破断面を観察すると、圧縮応力層内に破壊起点が形成され、回りに鏡のように滑らかな鏡面半径（mirror radius）の短い鏡面（mirror）が見られ、さらに鏡面の回りには、ミスト面（mist）が存在する。この非スロークラック割れの破断面解析によれば、鏡面半径（mirror radius）の短い鏡面は大きな応力により破壊が進行したことを意味し、ミスト面は、クラックが急速に成長したことを意味している。従って、図５の破断面によれば、カバーガラスには、圧縮応力層の深さより浅い破壊起点が形成された後、大きな応力で破壊が進行しクラックが急速に成長したことが分かる。非スロークラック割れが生じると、カバーガラスは後述する図１５（ｅ）に示すように、蜘蛛の巣状に延びた複数のクラックにより複数（２０枚以上）のガラス片となる（以下、このような割れ方をスパイダー割れとも呼ぶ。）。このように、スロークラック割れと非スロークラック割れとは、全く異なるモードで破壊が生じていることが分かる。
【００３０】
非スロークラック割れについては、破壊起点が圧縮応力層内に発生するため、これを防ぐためには表面圧縮応力を大きくすることや圧縮応力層を深くすることが効果的である。しかし、スロークラック割れについては、破壊起点が圧縮応力層を超えた領域に発生するため(傷の深さは典型的には数十〜数百マイクロメートルで、化学強化による圧縮応力層が数〜数十マイクロメートル)、スロークラック割れに強い機械特性を有するカバーガラスを開発する必要がある。そのため、カバーガラスとして使用される化学強化ガラスにスロークラック割れを再現することが今後の研究開発を進めるために非常に重要である。
【００３１】
そこで、本発明者らは、このスロークラック割れを再現するための方法を見出した。なお、スロークラック割れとは、上述したように、圧縮応力層の深さより深い破壊起点が形成されて割れが発生したものであり、典型的には、割れ破片が２ピースから２０ピースである。逆に言うと、圧縮応力層内の起点から発生した非スロークラック割れは、粉々なガラス片となるので全く異なるモードである。
【００３２】
＜第１実施形態＞
第１実施形態のスロークラック割れの再現方法は、図７に示すように、表面に圧縮応力層が形成された化学強化ガラス１０を基台１１上に配置し、圧縮応力層の深さ以上の大きさの研磨材を含むサンドペーパー１２の擦り面１２ａに化学強化ガラス１０を接触させ、鉄球等の球体１３を上方から落下させるものである。このとき、サンドペーパー１２は、好ましくは化学強化ガラス１０の上方に配置され、化学強化ガラス１０の上面１０ａがサンドペーパー１２の擦り面１２ａと接触しており、球体１３がサンドペーパー１２の擦り面１２ａとは反対側の面１２ｂに落下する。
【００３３】
基台１１としては、花崗岩のような硬い石から形成されることが好ましい。これにより、破壊起点となる傷が発生しやすいフレームに支持されたカバーガラスの領域と同じように、応力の逃げ場を排除することができる。ただし、基台１１の材質は弾性率やたわみを目的にあわせて変更することができ、ストレート材、ガラス、中央がくりぬかれたフレーム等、適宜選択することができる。
【００３４】
本発明におけるサンドペーパーは研磨紙（紙やすり、ＪＩＳ  Ｒ６２５２：２００６）に限られず基材に研磨材が接着剤によって塗装されたもの、あるいはそれに相当するものを含み、たとえば研磨布（ＪＩＳ  Ｒ６２５１：２００６）、耐水研磨紙（ＪＩＳ  Ｒ６２５３：２００６）などを含む。
【００３５】
サンドペーパー１２には、含まれる研磨材の粒度に応じてＰ１２〜Ｐ２５００番が存在する（ＪＩＳ  Ｒ６２５２、２００６）。研磨材は、典型的には、アルミナ、炭化ケイ素である。アスファルト・コンクリートに含まれる砂の粒径を０．０６ｍｍ〜１ｍｍと想定すると、サンドペーパー１２に含まれる研磨材の粒度としてＰ３０〜Ｐ６００が概ねこれと対応する。
【００３６】
ＪＩＳ  Ｒ６０１０、２００６によれば例えば、微粉であるＰ３０の研磨材の粒度分布は、１段網上量Ｑ１（１段ふるいの目開き＝１．１８ｍｍ）は０％、１＋２段累積網上量Ｑ２（２段ふるいの目開き＝８５０μｍ）は１％以下、１＋２＋３段累積網上量Ｑ３（３段ふるいの目開き＝７１０μｍ）は１４±４％、１＋２＋３＋４段累積網上量Ｑ４（４段ふるいの目開き＝６００μｍ）は６１±９％、１＋２＋３＋４＋５段累積網上量Ｑ５（５段ふるいの目開き＝５００μｍ）は９２％以上、５段ふるいの網下量ΔＱは８％以下であり、粗粒であるＰ６００の研磨材の粒度分布は、最大粒子径ｄｓ−０は７２μｍ以下、累積沈降高さ３％の粒子径ｄｓ−３は４３．０μｍ以下、累積沈降高さ５０％の粒子径ｄｓ−５０は２５．８±１．０μｍ、累積沈降高さ９５％の粒子径ｄｓ−９５は１８．０μｍ以上である。
【００３７】
本発明における研磨材の大きさは、サンドペーパーがＪＩＳ  Ｒ６２５２、２００６に準拠しているものである場合には、Ｐ１２〜Ｐ２２０の粗粒についてはＪＩＳ  Ｒ６０１０、２００６の表２で規定される３段ふるいの目開きＤ３、Ｐ２４０〜Ｐ２５００の微粉についてはＪＩＳ  Ｒ６０１０、２００６の表３で規定される累積沈降高さ３％の粒子径上限値ｄ３であり、サンドペーパーがＪＩＳ  Ｒ６２５２、２００６に準拠しているものといえない場合には最大粒径である。
【００３８】
例えば圧縮応力層の深さを３０μｍと想定すると、圧縮応力層の深さよりも大きい研磨材を含むサンドペーパーとしては、Ｐ３０（Ｄ３：７１０μｍ）、Ｐ１００（Ｄ３：１８０μｍ）、Ｐ３２０（ｄ３：６６．８μｍ）、Ｐ６００（ｄ３：４３．０μｍ）などのサンドペーパーが選択される。
【００３９】
サンドペーパーはその研磨材の大きさが圧縮応力層の深さよりも大きいものとされるが、典型的には研磨材の４段ふるいの目開きＤ４、累積沈降高さ５０％の粒子径ｄｓ−５０または平均粒子径が圧縮応力層の深さよりも大きいものとされる。
【００４０】
球体１３の材質や重量は目的にあわせて変更可能であるが、典型的には、ＳＵＳ製の４〜１５０ｇのステンレス球が用いられる。
【００４１】
このように基台１１上に配置された化学強化ガラス１０に、球体１３を落下させることで、化学強化ガラス１０にはサンドペーパー１２に含まれる研磨材により、上面１０ａ側の圧縮応力層より深いところに破壊起点Ｏが発生する。
【００４２】
このとき、破壊起点Ｏに圧縮応力が作用しその周りに引張応力が作用する（図８（ａ））。続いて、破壊起点Ｏには引張応力が作用しクラックＣが伸びて、カバーガラスが割れる（図８（ｂ））。即ち、破壊起点の面が上面と下面の違いはあるが、図２（ａ）及び（ｂ）で説明したスロークラック割れと同じメカニズムで割れが発生する。
【００４３】
図１３（ａ）は、Ｐ３０のサンドペーパー１２を化学強化ガラス１０の上方に配置し、２８ｇ、Φ０．７５インチの鉄球１３を高さ５０ｍｍから落下させてスロークラック割れが発生したカバーガラスの写真を示す図であり、図１４は破壊起点を側方から見た写真を示す図である。
化学強化ガラスは３枚に割れているが、図１４は図３（ｃ）と同様の破断面を示しており、スロークラック割れと同じメカニズムで割れが発生していることが分かる。
【００４４】
このように、落球毎に、化学強化ガラスを目視観察し、化学強化ガラスにクラックが発生しているか、割れていないか等、観察する。サンプル同士を球体の落球高さを変えて衝撃試験する場合、典型的には１０〜２０回程度測定を繰り返してワイブルプロットをとり、最大・最小・平均割れ高さやワイブルプロットの傾きなどから化学強化ガラスを評価することができる。必要に応じて、化学強化ガラスの全体の割れ方や破壊起点の表面・断面を光学顕微鏡、レーザー顕微鏡等を用いて観察・撮影し、割れモードを分類する。
【００４５】
図９は、第１実施形態の変形例を示すものである。
本変形では、図９に示すように、圧縮応力層の深さ以上の大きさの研磨材を含むサンドペーパー１２が、化学強化ガラス１０の下方に配置され、化学強化ガラス１０の下面１０ｂがサンドペーパー１２の擦り面１２ａと接触しており、球体１３を化学強化ガラス１０の上面１０ａに落下させるものである。
【００４６】
このように配置された化学強化ガラス１０に、球体１３を落下させることで、化学強化ガラス１０にはサンドペーパー１２に含まれる研磨材により、下面１０ｂ側の圧縮応力層より深いところに破壊起点Ｏが発生する。
【００４７】
このとき、破壊起点Ｏに引張応力が作用し（図１０（ａ））、そのままクラックＣが伸びて、化学強化ガラス１０が割れる（図１０（ｂ））。従って、この方法は、圧縮応力層の深さより深い起点が形成されて割れが発生したものである点で、第１実施形態と同じであるが、球体１３を落下時に破壊起点Ｏに引張応力が作用する点では相違している。
【００４８】
図１５（ｂ）は、Ｐ３０のサンドペーパー１２を化学強化ガラス１０の下方に配置し、２８ｇ、Φ０．７５インチの球体１３を高さ２５ｍｍから落下させてスロークラック割れが発生したカバーガラスの写真を示す図であり、図１６は破壊起点を側方から見た写真を示す図である。
化学強化ガラスは６枚に割れているが、図１６は図３（ｃ）と同様の破断面を示しており、スロークラック割れと同じメカニズムで割れが発生していることが分かる。
【００４９】
＜第２実施形態＞
第２実施形態のスロークラック割れの再現方法は、図１１に示すように、表面に圧縮応力層が形成された化学強化ガラス１０に、圧縮応力層の深さ以上の長さの先細状の先端部２１を有し、化学強化ガラス１０より硬度の高い衝撃物２２を化学強化ガラス１０に衝突させるものである。
【００５０】
本実施形態では、化学強化ガラス１０を左右に配置された断面略Ｌ字状の支持部材２３Ｌ、２３Ｒで垂直に支持し、ミサイル形状の先端部２１を有する超硬材からなる衝撃物２２を振り子状に作動させている。このように配置された化学強化ガラス１０に、衝撃物２２を衝突させることで、化学強化ガラス１０には衝突面の圧縮応力層より深いところに破壊起点が発生する。
【００５１】
このとき、破壊起点に圧縮応力が作用しその周りに引張応力が作用し、続いて破壊起点には引張応力が作用しクラックが伸びて、カバーガラスが割れ、図２（ａ）及び（ｂ）で説明したスロークラック割れと同じメカニズムで割れが発生する。なお、本実施形態は、化学強化ガラスに、圧縮応力層の深さ以上の長さ先細状の先端部を有し、化学強化ガラスより硬度の高い衝撃物を化学強化ガラスに衝突させて、圧縮応力層より深いところに破壊起点を発生させることが可能な限り、いかなる構成をも採用することができる。
【００５２】
また、これら第１及び第２実施形態では、破壊起点Ｏが形成される面とは反対側の面（図７では化学強化ガラス１０の下面１０ｂ、図９では化学強化ガラス１０の上面１０ａ、図１１では衝撃物２２が衝突する面と反対側の面）に割れたガラスの飛散を防止のための飛散防止フィルムを張ることで、割れた化学強化ガラスの破断面の観察が容易となる。なお、飛散防止の必要がない場合には、必ずしも飛散防止フィルムを張る必要はない。
【００５３】
本発明の化学強化ガラスは、例えば４３５℃の硝酸カリウム（ＫＮＯ３）溶融塩に４時間浸漬させることで化学強化が行われる。圧縮応力層の深さは、１５μｍ以上であることが好ましく、３０μｍ以上であることがより好ましい。また、化学強化ガラスの圧縮応力は、６００ＭＰａ以上が好ましく、７００ＭＰａ以上がより好ましい。
【００５４】
化学強化ガラスは、板厚が１．５ｍｍ以下、より好ましくは、０．３〜１．１ｍｍである。また、例えば以下の組成のガラスが使用される。
（ｉ）モル％で表示した組成で、ＳｉＯ２を５０〜８０％、Ａｌ２Ｏ３を２〜２５％、Ｌｉ２Ｏを０〜１０％、Ｎａ２Ｏを０〜１８％、Ｋ２Ｏを０〜１０％、ＭｇＯを０〜１５％、ＣａＯを０〜５％およびＺｒＯ２を０〜５％を含むガラス。ここで、例えば「Ｋ２Ｏを０〜１０％含む」とはＫ２Ｏは必須ではないが１０％までの範囲で、かつ、本発明の目的を損なわない範囲で含んでもよい、の意である（以下、同様）。
（ｉｉ）モル％で表示した組成が、ＳｉＯ２を５０〜７４％、Ａｌ２Ｏ３を１〜１０％、Ｎａ２Ｏを６〜１４％、Ｋ２Ｏを３〜１１％、ＭｇＯを２〜１５％、ＣａＯを０〜６％およびＺｒＯ２を０〜５％含有し、ＳｉＯ２およびＡｌ２Ｏ３の含有量の合計が７５％以下、Ｎａ２ＯおよびＫ２Ｏの含有量の合計が１２〜２５％、ＭｇＯおよびＣａＯの含有量の合計が７〜１５％であるガラス。
（ｉｉｉ）モル％で表示した組成が、ＳｉＯ２を６８〜８０％、Ａｌ２Ｏ３を４〜１０％、Ｎａ２Ｏを５〜１５％、Ｋ２Ｏを０〜１％、ＭｇＯを４〜１５％およびＺｒＯ２を０〜１％含有するガラス。
（ｉｖ）モル％で表示した組成が、ＳｉＯ２を６７〜７５％、Ａｌ２Ｏ３を０〜４％、Ｎａ２Ｏを７〜１５％、Ｋ２Ｏを１〜９％、ＭｇＯを６〜１４％およびＺｒＯ２を０〜１．５％含有し、ＳｉＯ２およびＡｌ２Ｏ３の含有量の合計が７１〜７５％、Ｎａ２ＯおよびＫ２Ｏの含有量の合計が１２〜２０％であり、ＣａＯを含有する場合その含有量が１％未満であるガラス。
【実施例】
【００５５】
以下、本発明の実施例について説明する。
厚さ０．７ｍｍ、サイズ：５０ｍｍ×５０ｍｍの化学強化用ガラスをフロート法で製造し、４３５℃の硝酸カリウム（ＫＮＯ３）溶融塩に４時間浸漬させることで化学強化を行った。化学強化後の表面圧縮応力は約８００ＭＰａであり、圧縮応力層の深さは約４５μｍであった。化学強化された化学強化ガラスは、表面に傷がつかないように、また、表面が他のものに接触しないようにカセットにて搬送し、破壊起点となる面とは反対側の面に飛散防止フィルムを張った。【００５６】
この化学強化ガラスを第１実施形態の方法、より具体的には、化学強化ガラスの上面がサンドペーパーの擦り面と接触するようにサンドペーパー（シートペーパーと呼ばれる研磨布）を化学強化ガラスの上方に配置し、Φ０．７５インチ、２８ｇのＳＵＳ製の球体をサンドペーパーの擦り面とは反対側の面に落下させた。また、サンドペーパーとして、Ｐ３０（Ｄ３：７１０μｍ）を用い、実施例１〜３で、球体の落下高さを５０ｍｍとしたものを実施例１とし、球体の落下高さを１００ｍｍとしたものを実施例２とし、球体の落下高さを１５０ｍｍとしたものを実施例３とし、球体の落下高さを変えながら、化学強化ガラスの破断面及び割れ方を観察した。図１２（ａ）はＰ３０のサンドペーパーの拡大写真であり、図１２（ｂ）は、アスファルト・コンクリート（横浜にて採取）の拡大写真であり、図１２（ｃ）は、Ｐ３０のサンドペーパー先端の角度分布と砂の先端の角度分布を示すグラフである。図１２（ｃ）は、それぞれサンドペーパーを１４４箇所、砂を１４９箇所観測し、サンドペーパー又は砂の先端角度を横軸に、頻度を縦軸に示したものである。Ｐ３０のサンドペーパーに含まれる研磨材としてのアルミナと、アスファルト・コンクリートに含まれる小石等の形状の近似性から、実施例１〜３では圧縮応力層の深さ以上の大きさの研磨材を含むサンドペーパーのうち、Ｐ３０のサンドペーパーが選択された。【００５７】
結果を図１３及び図１４に示す。
図１３（ａ）〜（ｃ）から実施例１〜３のいずれにおいても、ガラス片が２０枚以下であった。また、図１４に示す破断面を観察すると、圧縮応力層の深さより深い傷を破壊起点として、破壊起点の回りには鏡のように滑らかな鏡面半径の長い鏡面が見られた。これにより、実施例１〜３で、スロークラック割れを再現できた。また、実施例１〜３を比べると、球体の落球高さが低くなるほど、割れたガラス片の数が減少する結果となった。【００５８】
続いて、上記化学強化ガラスと同じ化学強化ガラスを第１実施形態の変形例の方法、より具体的には、化学強化ガラスの下面がサンドペーパーの擦り面と接触するようにサンドペーパーを化学強化ガラスの下方に配置し、Φ０．７５インチ、２８ｇのＳＵＳ製の球体を化学強化ガラスの上面に落下させた。サンドペーパーのメッシュと球体の落下高さを表１のように変えながら化学強化ガラスの破断面及び割れ方を観察した。
【表１】
0005994780.tif 000002
【００５９】
結果を図１５及び図１６に示す。
図１５（ａ）〜（ｄ）から実施例４〜７のいずれにおいても、ガラス片が２０枚以下であった。また、図１６に示す破断面を観察すると、圧縮応力層の深さより深い破壊起点が形成され、破壊起点の回りには、滑らかな破断面が存在し、さらにその回りに鏡のように滑らかな鏡面半径の長い鏡面が見られた。これにより、実施例４〜７で、スロークラック割れを再現できた。また、実施例４と実施例５、実施例６と実施例７をそれぞれ比べると、球体の落球高さが低くなるほど、割れたガラス片の数が減少する結果となった。さらに、実施例４と実施例６、実施例５と実施例７をそれぞれ比べると、メッシュが小さくなるほど、即ち粒径が大きくなるほど、割れたガラス片の数が減少する結果となった。【００６０】
これに対し比較例１では、図１５（ｅ）に示すように、ガラス片が２０枚以上であり、破断面を観察することはできなかった。これは、Ｐ６００のサンドペーパーでは、サンドペーパーに含まれる研磨材の大きさが粒径４３μｍ以下であり、さらにサンドペーパーの表面から突出する研磨材の長さはそれよりもさらに短いため、圧縮応力層内に破壊起点が形成されたためと考えられる。従って、比較例１は非スロークラック割れ（スパイダー割れ）と考えられる。【００６１】
さらに、上記化学強化ガラスと同じ化学強化ガラスを第１実施形態の変形例の方法で、サンドペーパーのメッシュと、球体の落下高さと、球体の重さを変えながらＳＵＳ製の球体を化学強化ガラスの上面に落下させた。球体の落下高さは、３０ｃｍ、６０ｃｍ、９０ｃｍの３段階とし、球体は４ｇ、９ｇ、１７ｇ、２９ｇの４種類の重さの球体を用いた。【００６２】
図１７は、Ｐ３０（Ｄ３：７１０μｍ）のサンドペーパーを用いたスロークラック割れの再現方法における割れた化学強化ガラスの写真であり、図１８は、Ｐ１００（Ｄ３：１８０μｍ）のサンドペーパーを用いたスロークラック割れの再現方法における割れた化学強化ガラスの写真である。【００６３】
図中、「スロークラック割れ」は、破断面解析からスロークラック割れと判別できたものを意味し、「スパイダー」は、破断面解析から非スロークラック割れ（スパイダー割れ）と判別できたものを意味しており、特に表記がないものについてはいずれか判別できなかったものを示している。「破壊せず」は、ガラスに割れが発生しなかったことを示している。【００６４】
図１７及び図１８より、落球高さが高くなるに従いスロークラック割れよりも非スロークラック割れ（スパイダー割れ）が発生する可能性が高く、球体の重さが重くなるに従いスロークラック割れよりも非スロークラック割れ（スパイダー割れ）が発生する可能性が高いことが分かる。また、Ｐ１００（Ｄ３：１８０μｍ）のサンドペーパーを用いた場合には、落球高さが低く及び／又は球体の重さが軽い場合には、割れが発生しなかった。【００６５】
以上の結果から、上記したようなスロークラック割れの再現方法によりフラットパネルディスプレイ装置自体を実際に落下させなくても、化学強化ガラスのみでスロークラック割れを発生させることができた。これにより、スロークラック割れに強い新たな硝材の開発などに利用することができる。また、安価で容易に入手することができるサンドペーパーを用いることで、検査コストを削減することができる。【００６６】
さらに、化学強化ガラスの製造方法として、製造ライン中に、上記方法を取り入れて、球体の落球高さを変えながら球体を化学強化ガラスに落下させることにより閾値を決定し、閾値を基準に化学強化ガラスの品質を判定する抜き取り検査を行うことで、カバーガラスの耐スロークラック割れ性能を管理することができる。【００６７】
なお、本発明は上述した実施形態に何ら限定されるものではなく、その要旨を逸脱しない範囲において種々の形態で実施し得るものである。【００６８】
本出願は、２０１１年８月４日出願の日本特許出願２０１１−１７１１９７に基づくものであり、その内容はここに参照として取り込まれる。
【符号の説明】
【００６９】
２      カバーガラス
３      アスファルト・コンクリート
４      小石
５      砂
１０    化学強化ガラス
１０ａ  上面
１１    基台
１２    サンドペーパー
１２ａ  擦り面
１３    球体
Ｏ      破壊起点
Ｃ      クラック
【図１】
0005994780.tif 000003
【図２】
0005994780.tif 000004
【図３】
0005994780.tif 000005
【図４】
0005994780.tif 000006
【図５】
0005994780.tif 000007
【図６】
0005994780.tif 000008
【図７】
0005994780.tif 000009
【図８】
0005994780.tif 000010
【図９】
0005994780.tif 000011
【図１０】
0005994780.tif 000012
【図１１】
0005994780.tif 000013
【図１２】
0005994780.tif 000014
【図１３】
0005994780.tif 000015
【図１４】
0005994780.tif 000016
【図１５】
0005994780.tif 000017
【図１６】
0005994780.tif 000018
【図１７】
0005994780.tif 000019
【図１８】
0005994780.tif 000020